(57)【要約】【課題】本発明の室温硬化性フルオロポリエーテル系ゴム組成物によれば、耐熱性、低温性、耐薬品性、耐溶剤性、耐油性等に優れ、かつ室温下での硬化特性に優れた室温硬化性フルオロポリエーテル系ゴム組成物及びその硬化物を提供する。【解決手段】（ａ）１分子中に少なくとも２個のエステル基を有し、かつ主鎖中に２価のパーフルオロアルキルエーテル構造を有する数平均分子量３，０００〜１００，０００である直鎖状フルオロポリエーテル化合物：１００質量部、及び（ｂ）１分子中にアミノ基を少なくとも３個含有するシロキサンポリマー：（ｂ）成分中のアミノ基の合計量／（ａ）成分中のエステル基の合計量＝１．０〜５．０（モル比）となる量を含有してなることを特徴とする室温硬化性フルオロポリエーテル系ゴム組成物及びその硬化物。【選択図】図１
2011057809.tif 000002
【特許請求の範囲】
【請求項１】
（ａ）１分子中に少なくとも２個のエステル基を有し、かつ主鎖中に２価のパーフルオロアルキルエーテル構造を有する数平均分子量３，０００〜１００，０００である直鎖状フルオロポリエーテル化合物：                                      １００質量部、
及び
（ｂ）１分子中にアミノ基を少なくとも３個含有するシロキサンポリマー：
（ｂ）成分中のアミノ基の合計量／（ａ）成分中のエステル基の合計量＝１．０〜５．０（モル比）となる量
を含有してなることを特徴とする室温硬化性フルオロポリエーテル系ゴム組成物。
【請求項２】
（ａ）成分が、下記一般式（１）で表される化合物であることを特徴とする請求項１記載の室温硬化性フルオロポリエーテル系ゴム組成物。
ＲＯＯＣ−Ｒｆ−ＣＯＯＲ’                                            （１）
（式中、Ｒｆは２価のパーフルオロアルキルエーテル構造であり、Ｒ及びＲ’は同一又は異種の炭素数１〜８の置換又は非置換の１価炭化水素基である。）
【請求項３】
請求項１又は２記載の室温硬化性フルオロポリエーテル系ゴム組成物を硬化させることにより得られることを特徴とする硬化物。
【発明の詳細な説明】
【技術分野】
【０００１】
本発明は、アミド架橋タイプの室温硬化性フルオロポリエーテル系ゴム組成物及びその硬化物に関するものであり、詳しくは、耐熱性、低温性、耐薬品性、耐溶剤性、耐油性等に優れた硬化物を与え、かつ室温下での硬化特性に優れた室温硬化性フルオロポリエーテル系ゴム組成物及びその硬化物に関する。
【背景技術】
【０００２】
加熱硬化性フルオロポリエーテル系ゴム組成物は、耐熱性、低温性、耐薬品性、耐溶剤性、耐油性等の性質がバランスよく、優れた特性を有するため、自動車産業を中心に幅広い分野で応用されている（特許文献１：特開２００１−１９２５４６号公報、特許文献２：特開２０００−２４８１６６号公報、及び特許文献３：特開２００２−２０６１５号公報）。しかし、硬化物を得るためには加熱が必要となるため、加熱炉に入らない様な大型部品や加熱不可部品への応用等に課題を有している。
これに対し、縮合硬化タイプの室温硬化性フルオロポリエーテル系ゴム組成物は、硬化物を得るために加熱が不要であり、しかも得られる硬化物が耐熱性、低温性、耐薬品性、耐溶剤性、耐油性等に優れることから、様々な分野で応用が期待されている（特許文献４：特開平９−０７７９４４号公報、特許文献５：特開平９−１３７０２７号公報、特許文献６：特開平９−２６３６３９号公報、及び特許文献７：特開平９−２６３６４０号公報）。しかし、従来公知の脱アルコール型縮合硬化タイプの室温硬化性フルオロポリエーテル系ゴム組成物は、ベースポリマーの合成経路が煩雑であり、またポリマー鎖の両末端に加水分解性基を有するため、経時において徐々に加水分解が進行しベースポリマー自身の増粘が起ってしまう、つまりベースポリマーの保存安定性が良くないという課題を有している。
一方、特開平９−１５１１７１号公報（特許文献８）に記載の両末端にエステル基を有する有機フッ素化合物は比較的合成が簡便であり、保存安定性に優れるという利点を有する。しかし、同文献（特許文献８）に記載のアミン化合物を使用すれば、硬化物は得られるが、硬化が遅いため実用性に難点がある。そのため耐熱性、低温性、耐薬品性、耐溶剤性、耐油性等に優れた硬化物を与え、かつ室温下での硬化特性（硬化速度）に優れた組成物の開発が望まれている。
【先行技術文献】
【特許文献】
【０００３】
【特許文献１】特開２００１−１９２５４６号公報
【特許文献２】特開２０００−２４８１６６号公報
【特許文献３】特開２００２−２０６１５号公報
【特許文献４】特開平９−０７７９４４号公報
【特許文献５】特開平９−１３７０２７号公報
【特許文献６】特開平９−２６３６３９号公報
【特許文献７】特開平９−２６３６４０号公報
【特許文献８】特開平９−１５１１７１号公報
【発明の概要】
【発明が解決しようとする課題】
【０００４】
本発明は、上記事情に鑑みなされたもので、耐熱性、低温性、耐薬品性、耐溶剤性、耐油性等に優れた硬化物を与え、かつ室温下での硬化特性に優れた室温硬化性フルオロポリエーテル系ゴム組成物及びその硬化物を提供することを目的とする。
【課題を解決するための手段】
【０００５】
本発明者等は、上記目的を達成するため、鋭意検討を行なった結果、（ａ）１分子中に少なくとも２個のエステル基を有し、かつ主鎖中に２価のパーフルオロアルキルエーテル構造を有する数平均分子量３，０００〜１００，０００である直鎖状フルオロポリエーテル化合物：１００質量部、及び（ｂ）１分子中にアミノ基を少なくとも３個含有するシロキサンポリマー：（ｂ）成分中のアミノ基の合計量／（ａ）成分中のエステル基の合計量＝１．０〜５．０（モル比）となる量を含有してなることを特徴とする室温硬化性フルオロポリエーテル系ゴム組成物が、耐熱性、低温性、耐薬品性、耐溶剤性、耐油性等に優れた硬化物を与え、かつ室温下での硬化特性に優れることを見出し、本発明をなすに至った。
【０００６】
即ち、本発明は、下記室温硬化性フルオロポリエーテル系ゴム組成物及びその硬化物を提供する。
請求項１：
（ａ）１分子中に少なくとも２個のエステル基を有し、かつ主鎖中に２価のパーフルオロアルキルエーテル構造を有する数平均分子量３，０００〜１００，０００である直鎖状フルオロポリエーテル化合物：                                      １００質量部、
及び
（ｂ）１分子中にアミノ基を少なくとも３個含有するシロキサンポリマー：
（ｂ）成分中のアミノ基の合計量／（ａ）成分中のエステル基の合計量＝１．０〜５．０（モル比）となる量
を含有してなることを特徴とする室温硬化性フルオロポリエーテル系ゴム組成物。
請求項２：
（ａ）成分が、下記一般式（１）で表される化合物であることを特徴とする請求項１記載の室温硬化性フルオロポリエーテル系ゴム組成物。
ＲＯＯＣ−Ｒｆ−ＣＯＯＲ’                                            （１）
（式中、Ｒｆは２価のパーフルオロアルキルエーテル構造であり、Ｒ及びＲ’は同一又は異種の炭素数１〜８の置換又は非置換の１価炭化水素基である。）
請求項３：
請求項１又は２記載の室温硬化性フルオロポリエーテル系ゴム組成物を硬化させることにより得られることを特徴とする硬化物。
【発明の効果】
【０００７】
本発明によれば、耐熱性、低温性、耐薬品性、耐溶剤性、耐油性等に優れた硬化物を与え、かつ室温下での硬化特性に優れた室温硬化性フルオロポリエーテル系ゴム組成物及びその硬化物を提供することができる。
【図面の簡単な説明】
【０００８】
【図１】実施例１〜３及び比較例１の各種組成物による室温硬化性の評価に関する図である。
【図２】実施例１の組成物より得られる硬化物の耐熱性の評価（重量変化率）に関する図である。
【図３】実施例１の組成物より得られる硬化物の耐熱性の評価（硬さ）に関する図である。
【図４】実施例１の組成物より得られる硬化物の耐熱性の評価（引張強さ）に関する図である。
【図５】実施例１の組成物より得られる硬化物の耐熱性の評価（切断時伸び）に関する図である。
【発明を実施するための形態】
【０００９】
以下、本発明についてより詳細に説明する。
本発明の室温硬化性フルオロポリエーテル系ゴム組成物は、（ａ）直鎖状フルオロポリエーテル化合物、及び（ｂ）アミノ基含有シロキサンポリマーを必須成分として含有する。
【００１０】
（ａ）直鎖状フルオロポリエーテル化合物
（ａ）成分の直鎖状フルオロポリエーテル化合物は、室温硬化性フルオロポリエーテル系ゴム組成物の主成分ポリマーであり、１分子中に少なくとも２個のエステル基を有し、かつ主鎖中に２価のパーフルオロアルキルエーテル構造を有する数平均分子量が３，０００〜１００，０００の範囲のものである。
【００１１】
かかる（ａ）成分としては、下記一般式（１）で表される化合物を挙げることができる。
ＲＯＯＣ−Ｒｆ−ＣＯＯＲ’                                        （１）
（式中、Ｒｆは２価のパーフルオロアルキルエーテル構造であり、Ｒ及びＲ’は同一又は異種の炭素数１〜８の置換又は非置換の１価炭化水素基である。）
【００１２】
ここで、２価のパーフルオロアルキルエーテル構造として、例えば下記一般式（ｉ）、（ｉｉ）、（ｉｉｉ）で表される構造を挙げることができる。
【００１３】
【化１】
2011057809.tif 000003
（式中、ｐ及びｑは１〜１５０の整数であって、かつｐとｑの和は、２〜２００である。また、ｒは０〜６の整数、ｔは２又は３である。）
【００１４】
【化２】
2011057809.tif 000004
（式中、ｕは１〜２００の整数、ｖは１〜５０の整数、ｔは上記と同じである。）
【００１５】
【化３】
2011057809.tif 000005
（式中、ｘは１〜２００の整数、ｙは１〜５０の整数、ｔは上記と同じである。）
【００１６】
この（ａ）成分の直鎖状フルオロポリエーテル化合物における置換又は非置換の１価炭化水素基Ｒ，Ｒ’としては、炭素数１〜８、特に１〜３のものが好ましく、例えば、メチル基、エチル基、ノルマルプロピル基、イソプロピル基等が好ましい。
【００１７】
上記（ａ）成分の直鎖状フルオロポリエーテル化合物は、ゲルパーミエーションクロマトフラフィー（ＧＰＣ）によるポリスチレン換算数平均分子量が３，０００〜１００，０００、特に３，０００〜５０，０００であることが望ましい。数平均分子量が３，０００未満では、機械的強度に劣る場合があり、数平均分子量が１００，０００超えると、作業性に劣る場合があるので好ましくない。
【００１８】
一般式（１）で表される直鎖状フルオロポリエーテル化合物の具体例としては、下記式で表されるものが挙げられる。
【００１９】
【化４】
2011057809.tif 000006
（式中、ｍ及びｎはそれぞれ０〜６００，ｍ＋ｎ＝２０〜６００、ｈ、ｉ、ｊ及びｋはｈ＋ｉ＋ｊ＋ｋ＝２０〜１，０００を満足する整数を示す。）
【００２０】
（ｂ）アミノ基含有シロキサンポリマー
（ｂ）成分のアミノ基含有シロキサンポリマーは、上記（ａ）成分の架橋剤、鎖長延長剤として作用するものである。１分子中にアミノ基を少なくとも３個以上含有するシロキサンポリマーであれば特に制限されるものではない。
【００２１】
また、上記シロキサンポリマーの（ａ）成分への分散性を向上させる意味で、必要に応じて１分子中に１個以上のフッ素変性基を導入してもよい。ここでのフッ素変性基とは、例えば１価のパーフルオロアルキル基、１価のパーフルオロアルキルエーテル基等がこれに該当し、分子構造は鎖状、分岐状の何れでもよい。その代表例としては下記一般式で示される基を例示することができるが、これに限定されるものではない。
【００２２】
【化５】
2011057809.tif 000007
（式中、ｇは１〜６、好ましくは４〜６の整数である。）
【００２３】
【化６】
2011057809.tif 000008
（式中、ｆは２〜２００、好ましくは２〜１００、ｈは１〜３の整数である。）
【００２４】
【化７】
2011057809.tif 000009
（式中、ｄ及びｅはそれぞれ１〜５０の整数である。）
【００２５】
これらパーフルオロアルキル基及びパーフルオロアルキルエーテル基は、下記末端エステル化合物とし、特開平７−１８０７９号に従いアミノ基含有シロキサンポリマーに導入することができる。ただし、末端エステル化合物としては以下に限定されるものではない。
【００２６】
【化８】
2011057809.tif 000010
（式中、ｇは１〜６、好ましくは４〜６の整数である。）
【００２７】
【化９】
2011057809.tif 000011
（式中、ｆは２〜２００、好ましくは２〜１００、ｈは１〜３の整数である。）
【００２８】
【化１０】
2011057809.tif 000012
（但し、ｄ及びｅはそれぞれ１〜５０の整数である。）
【００２９】
（ｂ）成分のアミノ基含有シロキサンポリマーのアミノ基は、１級アミンが好ましく、またこのシロキサンポリマーにおける分子中のアミノ基の数は特に制限されないが、通常３〜５０、特に３〜２０程度が好ましい。
【００３０】
この様なアミノ基含有シロキサンポリマーとしては、例えば下記のような化合物が挙げられ、これらの化合物は単独で使用しても、２種以上を併用してもよい。
【００３１】
【化１１】
2011057809.tif 000013
（式中、ｎは３〜５０、好ましくは３〜３０の整数である。）
【００３２】
【化１２】
2011057809.tif 000014
（式中、ｎは３〜５０、好ましくは３〜３０の整数である。）
【００３３】
【化１３】
2011057809.tif 000015
（式中、ａは３〜５０、好ましくは３〜２０、ｂは１〜５０、好ましくは１〜１０、ａ＋ｂ＝４〜１００、ｃは０〜１００、好ましくは１〜３０を満足する整数である。）
【００３４】
【化１４】
2011057809.tif 000016
（式中、ａは３〜５０、好ましくは３〜２０、ｂは１〜５０、好ましくは１〜１０、ａ＋ｂ＝４〜１００、ｎは１〜１０、好ましくは１〜６を満足する整数である。）
【００３５】
（ｂ）成分の配合量は、通常（ａ）成分中に含まれる例えばメチルエステル基、エチルエステル基、プロピルエステル基等のエステル基の合計量に対する（ｂ）成分中のアミノ基の合計量の比が好ましくは１．０〜５．０（モル比）、より好ましくは２．０〜４．０（モル比）を供給する量が好適である。かかるモル比が１．０よりも少ないと架橋度合いが不十分となり、機械的強度に劣る場合があり、５．０よりも多いと鎖長延長が優先し硬化が不十分で、満足する硬化物物性が得られない場合がある。また、この（ｂ）成分は１種単独で使用してもいいし、２種以上のものを併用してもよい。
【００３６】
その他の成分
本発明の室温硬化性フルオロポリエーテル系ゴム組成物には、上記（ａ）、（ｂ）成分の他に本発明の効果を損なわない範囲で従来公知の各種充填剤、添加剤を配合することができる。このような成分として、具体的にはヒュームドシリカ、結晶性シリカ、炭酸カルシウム等の充填剤や、酸化鉄、酸化セリウム、カーボンブラック等の顔料、着色剤、染料、酸化防止剤、また粘度調整剤として一部又はすべてがフッ素変性されたオイル状化合物等が挙げられる。
【００３７】
使用方法
本発明の室温硬化性フルオロポリエーテル系ゴム組成物は、上記（ａ）、（ｂ）成分等を従来公知の方法で均一に混合することによって得られるが、（ａ）成分と（ｂ）成分とで別々に分けた２液タイプとして構成しておき、使用にあたってこれらを混合してもよい。
【００３８】
また、このような室温硬化性フルオロポリエーテル系ゴム組成物を溶解希釈して用いることも可能である。このような溶剤としては、（ａ）成分を溶解させ得るものが好ましく、例えばＣ4Ｆ10、Ｃ8Ｆ18、Ｃ4Ｆ9ＯＣＨ3、Ｃ4Ｆ9ＯＣ2Ｈ5、２−ｎ−ノナフルオロブチル−テトラフルオロフラン、メタキシレンヘキサフルオライド、パラキシレンヘキサフルオライド、ベンゾトリフルオライド等のフッ素化溶剤などが挙げられる。
【００３９】
本発明の室温硬化性フルオロポリエーテル系ゴム組成物は、室温（例えば５〜３５℃）にて３日以上放置することにより、表面タックが低減した十分な硬化物が得られる。
【００４０】
用途
本発明の室温硬化性フルオロポリエーテル系ゴム組成物は、耐熱性、低温性、耐薬品性、耐溶剤性、耐油性等に優れ、かつ室温下での硬化特性に優れているので、特に、耐熱性等が要求され、また、加熱炉に入らない様な大型部品や加熱不可部品への用途に有用である。
例えば、耐油性を要求される自動車用ゴム部品、具体的には、自動車用ダイヤフラム類、バルブ類、或いはシール材等；化学プラント用ゴム部品、具体的には、ポンプ用ダイヤフラム、バルブ類、ホース類、パッキン類、オイルシール、ガスケット、タンク配管補修用シール材等のシール材等；インクジェットプリンタ用ゴム部品；半導体製造ライン用ゴム部品、具体的には、薬品が接触する機器用のダイヤフラム、弁、パッキン、ガスケット等のシール材等、低摩擦耐磨耗性を要求されるバルブ等；分析、理化学機器用ゴム部品、具体的には、ポンプ用ダイヤフラム、弁、シール部品（パッキン等）；医療機器用ゴム部品、具体的には、ポンプ、バルブ、ジョイント等；また、テント膜材料；シーラント；成型部品；押し出し部品；被覆材；複写機ロール材料；電気用防湿コーティング材；センサー用ポッティング材；燃料電池用シール材；工作機器用シール材；積層ゴム布等に有用である。
【実施例】
【００４１】
以下、実施例及び比較例を示し本発明について具体的に説明するが、本発明は下記の実施例に制限されるものではない。
【００４２】
室温硬化性組成物用ベースコンパウンドの製造
下記式（２）で表されるポリマー（粘度７．８Ｐａ・ｓ、数平均分子量１５，７００）１００質量部に充填剤としてフュームドシリカ（品名  ＡＥＲＯＳＩＬ  Ｒ９７２：日本アエロジル（株）製商品名）を１０質量部の配合比でプラネタリーミキサーに投入後、１時間混練りを行った。次いで、１５０℃で１時間混合減圧（−６５〜−７５ｃｍＨｇ）熱処理し、冷却後３本ロールにて分散処理してベースコンパウンドの製造を行った。
【００４３】
【化１５】
2011057809.tif 000017
（ｍ＋ｎ≒９０）
【００４４】
室温硬化性組成物の調製
［実施例１］
上記ベースコンパウンド１１０質量部に対し、下記式（３）で示されるフッ素変性アミノ基含有シロキサンポリマー１１．２質量部（アミノ基／メチルエステル基＝３．０（モル比）となる量）を加え均一に混合し硬化性フルオロポリエーテル系ゴム組成物を得た。
【００４５】
【化１６】
2011057809.tif 000018
【００４６】
［実施例２］
上記ベースコンパウンド１１０質量部に対し、下記式（４）で示されるフッ素変性アミノ基含有シロキサンポリマー１１．７質量部（アミノ基／メチルエステル基＝３．０（モル比）となる量）を加え均一に混合し硬化性フルオロポリエーテル系ゴム組成物を得た。
【００４７】
【化１７】
2011057809.tif 000019
【００４８】
［実施例３］
上記ベースコンパウンド１１０質量部に対し、下記式（５）で示されるフッ素変性アミノ基含有シロキサンポリマー９．６質量部（アミノ基／メチルエステル基＝３．０（モル比）となる量）を加え均一に混合し硬化性フルオロポリエーテル系ゴム組成物を得た。
【００４９】
【化１８】
2011057809.tif 000020
【００５０】
［比較例１］
上記ベースコンパウンド１１０質量部に対し、特開平９−１５１１７１号公報に開示されている下記式（６）で示されるフッ素変性多官能アミン化合物５７．１質量部（アミノ基／メチルエステル基＝３．０（モル比）となる量）を加え均一に混合し硬化性フルオロポリエーテル系ゴム組成物を得た。
【００５１】
【化１９】
2011057809.tif 000021
（ａ＋ｂ≒５）
【００５２】
室温硬化性の評価
上記実施例１〜３及び比較例１の各種組成物の硬化性について、室温中（２３．５℃）における粘度の経時変化を測定することにより見積もった。尚、粘度測定に関してはＪＩＳ  Ｋ７１１７に準拠し試験を行った。結果を図１に示す。
【００５３】
図１に示された結果より、実施例１〜３で用いたアミノ基含有シロキサンポリマーを架橋剤に用いることで、経時的に粘度上昇が急峻になることが確認される。
このことから、実施例１〜３で用いたアミノ基含有シロキサンポリマーを架橋剤に用いることで、硬化性に優れた硬化性フルオロポリエーテル系ゴム組成物を与えることが確認された。
【００５４】
硬化物の物性評価
上記実施例１〜３及び比較例１の各種組成物を深さ２ｍｍの型に流し込み、室温中（２３．５℃）で１週間静置し硬化物サンプルの作製を行った。この硬化物サンプルを使用し、ＪＩＳ  Ｋ６２５０、６２５１、６２５３に準じてゴム物性の測定を行った。結果を表１に示す。
【００５５】
【表１】
2011057809.tif 000022
【００５６】
表１に示された結果より、実施例１〜３は十分なゴム物性を有することが確認される。
【００５７】
硬化物の耐熱性評価
上記実施例１の組成物より得られる硬化物を用い、ＪＩＳ  Ｋ６２５７に準じて１５０℃における耐熱試験を行った。結果を図２〜５に示す。
【００５８】
図２〜５に示された結果より、実施例１の組成物より得られる硬化物は、加熱の初期段階（１６８ｈｒ）は、架橋反応の促進により重量減少、硬さ増加、引張強さ低下、及び切断時伸びの低下が起るものの、その後、それらの各物性値が安定に推移していることが確認される。
このことから、実施例１の組成物より得られる硬化物は、１５０℃において優れた耐熱性を有することが確認された。
尚、実施例２、３についても、同評価において同様な結果が得られ、１５０℃において優れた耐熱性を有することが確認された。
【００５９】
硬化物の低温性評価
実施例１の組成物より得られる硬化物を用い、ＤＳＣによりガラス転移点（Ｔｇ）を測定した。その結果、Ｔｇ＝−５４℃であることが確認され、このことから実施例１の組成物により得られる硬化物が低温特性に優れることを確認した。
尚、実施例２、３についても、同様にＴｇを測定し、その結果、それぞれＴｇ＝−５３℃、Ｔｇ＝−５４℃であることが確認され、同様にそれぞれの組成物から得られる硬化物が低温特性に優れることを確認した。
【００６０】
硬化物の耐溶剤性評価
実施例１より得られる硬化物を用い、ＪＩＳ  Ｋ６２５８に準じて各種有機溶剤に対する浸漬試験を実施し体積変化率（％）を測定し、耐溶剤膨潤性を評価した。結果を表２に示す。
【００６１】
【表２】
2011057809.tif 000023
【００６２】
表２に示された結果より、実施例１より得られる硬化物は耐溶剤膨潤性に優れていることが確認される。
尚、実施例２、３についても、同評価において同様な結果が得られ、それぞれの硬化物は耐溶剤膨潤性に優れていることが確認された。
【図１】
2011057809.tif 000024
【図２】
2011057809.tif 000025
【図３】
2011057809.tif 000026
【図４】
2011057809.tif 000027
【図５】
2011057809.tif 000028
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
（ａ）１分子中に少なくとも２個のエステル基を有し、かつ主鎖中に２価のパーフルオロアルキルエーテル構造を有する数平均分子量３，０００〜１００，０００である直鎖状フルオロポリエーテル化合物：                                      １００質量部、
及び
（ｂ）１分子中にアミノ基を少なくとも３個含有するシロキサンポリマー：
（ｂ）成分中のアミノ基の合計量／（ａ）成分中のエステル基の合計量＝１．０〜５．０（モル比）となる量
を含有してなることを特徴とする室温硬化性フルオロポリエーテル系ゴム組成物。
【請求項２】
（ｂ）成分が、下記式（ｉｖ）〜（ｖｉｉ）のアミノ基含有シロキサンポリマーから選ばれる請求項１記載の室温硬化性フルオロポリエーテル系ゴム組成物。
【化１】
2011057809.tif 000029
（式中、ｎは３〜５０の整数である。）
【化２】
2011057809.tif 000030
（式中、ｎは３〜５０の整数である。）
【化３】
2011057809.tif 000031
（式中、ａは３〜５０、ｂは１〜５０、ａ＋ｂ＝４〜１００、ｃは０〜１００を満足する整数である。）
【化４】
2011057809.tif 000032
（式中、ａは３〜５０、ｂは１〜５０、ａ＋ｂ＝４〜１００、ｎは１〜１０を満足する整数である。）
【請求項３】
（ａ）成分が、下記一般式（１）で表される化合物であることを特徴とする請求項１又は２記載の室温硬化性フルオロポリエーテル系ゴム組成物。
ＲＯＯＣ−Ｒｆ−ＣＯＯＲ’                                            （１）
（式中、Ｒｆは２価のパーフルオロアルキルエーテル構造であり、Ｒ及びＲ’は同一又は異種の炭素数１〜８の置換又は非置換の１価炭化水素基である。）
【請求項４】
Ｒｆが、下記式（ｉ）〜（ｉｉｉ）から選ばれる２価のパーフルオロアルキルエーテル基である請求項３記載の室温硬化性フルオロポリエーテル系ゴム組成物。
【化５】
2011057809.tif 000033
（式中、ｐ及びｑは１〜１５０の整数であって、かつｐとｑの和は、２〜２００である。また、ｒは０〜６の整数、ｔは２又は３である。）
【化６】
2011057809.tif 000034
（式中、ｕは１〜２００の整数、ｖは１〜５０の整数、ｔは上記と同じである。）
【化７】
2011057809.tif 000035
（式中、ｘは１〜２００の整数、ｙは１〜５０の整数、ｔは上記と同じである。）
【請求項５】
請求項１〜４のいずれか１項記載の室温硬化性フルオロポリエーテル系ゴム組成物を硬化させることにより得られることを特徴とする硬化物。
【手続補正２】
【補正対象書類名】明細書
【補正対象項目名】０００２
【補正方法】変更
【補正の内容】
【０００２】
加熱硬化性フルオロポリエーテル系ゴム組成物は、耐熱性、低温性、耐薬品性、耐溶剤性、耐油性等の性質がバランスよく、優れた特性を有するため、自動車産業を中心に幅広い分野で応用されている（特許文献１：特開２００１−１９２５４６号公報、特許文献２：特開２０００−２４８１６６号公報、及び特許文献３：特開２００２−２０６１５号公報）。しかし、硬化物を得るためには加熱が必要となるため、加熱炉に入らない様な大型部品や加熱不可部品への応用等に課題を有している。
これに対し、縮合硬化タイプの室温硬化性フルオロポリエーテル系ゴム組成物は、硬化物を得るために加熱が不要であり、しかも得られる硬化物が耐熱性、低温性、耐薬品性、耐溶剤性、耐油性等に優れることから、様々な分野で応用が期待されている（特許文献４：特開平９−０７７９４４号公報、特許文献５：特開平９−１３７０２７号公報、特許文献６：特開平９−２６３６３９号公報、及び特許文献７：特開平９−２６３６４０号公報）。しかし、従来公知の脱アルコール型縮合硬化タイプの室温硬化性フルオロポリエーテル系ゴム組成物は、ベースポリマーの合成経路が煩雑であり、またポリマー鎖の両末端に加水分解性基を有するため、経時において徐々に加水分解が進行しベースポリマー自身の増粘が起ってしまう、つまりベースポリマーの保存安定性が良くないという課題を有している。
一方、特開平９−１５１１７１号公報（特許文献８）に記載の両末端にアミノ基を有する有機フッ素化合物は比較的合成が簡便であり、保存安定性に優れるという利点を有する。しかし、同文献（特許文献８）に記載のエステル化合物を使用すれば、硬化物は得られるが、硬化が遅いため実用性に難点がある。そのため耐熱性、低温性、耐薬品性、耐溶剤性、耐油性等に優れた硬化物を与え、かつ室温下での硬化特性（硬化速度）に優れた組成物の開発が望まれている。
【手続補正３】
【補正対象書類名】明細書
【補正対象項目名】０００６
【補正方法】変更
【補正の内容】
【０００６】
即ち、本発明は、下記室温硬化性フルオロポリエーテル系ゴム組成物及びその硬化物を提供する。
請求項１：
（ａ）１分子中に少なくとも２個のエステル基を有し、かつ主鎖中に２価のパーフルオロアルキルエーテル構造を有する数平均分子量３，０００〜１００，０００である直鎖状フルオロポリエーテル化合物：                                      １００質量部、
及び
（ｂ）１分子中にアミノ基を少なくとも３個含有するシロキサンポリマー：
（ｂ）成分中のアミノ基の合計量／（ａ）成分中のエステル基の合計量＝１．０〜５．０（モル比）となる量
を含有してなることを特徴とする室温硬化性フルオロポリエーテル系ゴム組成物。
請求項２：
（ｂ）成分が、下記式（ｉｖ）〜（ｖｉｉ）のアミノ基含有シロキサンポリマーから選ばれる請求項１記載の室温硬化性フルオロポリエーテル系ゴム組成物。
【化２０】
2011057809.tif 000036
（式中、ｎは３〜５０の整数である。）
【化２１】
2011057809.tif 000037
（式中、ｎは３〜５０の整数である。）
【化２２】
2011057809.tif 000038
（式中、ａは３〜５０、ｂは１〜５０、ａ＋ｂ＝４〜１００、ｃは０〜１００を満足する整数である。）
【化２３】
2011057809.tif 000039
（式中、ａは３〜５０、ｂは１〜５０、ａ＋ｂ＝４〜１００、ｎは１〜１０を満足する整数である。）
請求項３：
（ａ）成分が、下記一般式（１）で表される化合物であることを特徴とする請求項１又は２記載の室温硬化性フルオロポリエーテル系ゴム組成物。
ＲＯＯＣ−Ｒｆ−ＣＯＯＲ’                                            （１）
（式中、Ｒｆは２価のパーフルオロアルキルエーテル構造であり、Ｒ及びＲ’は同一又は異種の炭素数１〜８の置換又は非置換の１価炭化水素基である。）
請求項４：
Ｒｆが、下記式（ｉ）〜（ｉｉｉ）から選ばれる２価のパーフルオロアルキルエーテル基である請求項３記載の室温硬化性フルオロポリエーテル系ゴム組成物。
【化２４】
2011057809.tif 000040
（式中、ｐ及びｑは１〜１５０の整数であって、かつｐとｑの和は、２〜２００である。また、ｒは０〜６の整数、ｔは２又は３である。）
【化２５】
2011057809.tif 000041
（式中、ｕは１〜２００の整数、ｖは１〜５０の整数、ｔは上記と同じである。）
【化２６】
2011057809.tif 000042
（式中、ｘは１〜２００の整数、ｙは１〜５０の整数、ｔは上記と同じである。）
請求項５：
請求項１〜４のいずれか１項記載の室温硬化性フルオロポリエーテル系ゴム組成物を硬化させることにより得られることを特徴とする硬化物。